СПОСОБЫ ИЗГОТОВЛЕНИЯ ЭЛЕКТРОХРОМНЫХ ОКОН

1. Способ обработки электрохромного устройства (ЭХУ), включающий:
1) удаление указанного ЭХУ с краевой области подложки посредством электромагнитного излучения, причем ширина указанной краевой области составляет от около 1 мм до около 20 мм; и
2) уплотнение наружной кромки указанного ЭХУ основным уплотнением стеклопакета или герметизирующим составом слоя.
2. Способ по п. 1, в котором наружную кромку указанного ЭХУ герметизируют основным уплотнением стеклопакета.
3. Способ по п. 1, в котором ширина указанной краевой области составляет от около 5 мм до около 15 мм.
4. Способ по п. 2, в котором по меньшей мере часть поверхности подложки также удаляют.
5. Способ по п. 4, в котором удаляют от около 0,5 мкм до около 3 мкм указанной поверхности подложки.
6. Способ по п. 1, в котором электромагнитное излучение включает лазерное облучение по меньшей мере одной из выбранных длин волн: 248 нм, 355 нм, 1030 нм, 1064 нм и 532 нм.
2
2
7. Способ по п. 6, в котором плотность потока энергии лазерного облучения составляет от около 2 Дж/см до около 6 Дж/см.
2
8. Способ по п. 7, в котором лазерное облучение включает конфигурацию луча с прямоугольными импульсами, имеющую зону фокусировки от около 0,2 мм до около 2 мм.
9. Способ по п. 7, в котором указанную зону фокусировки сканируют над поверхностью ЭХУ, подлежащей удалению, посредством сканирующей F тета-линзы.
10. Способ по п. 9, в котором перекрытие указанной зоны фокусировки во время сканирования составляет от около 5% до около 75%.
11. Способ по п. 10, в котором линии сканирования перекрываются от около 5% до около 75%.
12. Способ по п. 11, в котором краевая область подвергается абляции множеством схем сканирования, причем каждая схема сканирования охватывает часть общей площади краевого участка, и схемы сканирования перекрывают друг друга от около 5% до около 50% во время сканирования.
13. Способ по п. 6, в котором лазерное облучение включает частоту в диапазоне от около 11 кГц до около 500 кГц.
14. Способ по п. 6, в котором лазерное облучение включает длительность импульса в диапазоне от около 100 фс до около 100 нс.
15. Встроенное в стеклопакет электрохромное устройство на подложке, не имеющее изоляционных линий скрайбирования.
16. Электрохромное устройство по п. 15, дополнительно содержащее зачистку кромок и открытую контактную поверхность шины.
17. Электрохромное устройство по п. 16, в котором токопроводящие шины скрыты с видимой области указанного стеклопакета посредством дистанционной рамки.
18. Электрохромное устройство по п. 17, в котором зачистка кромок составляет от около 5 мм до около 15 мм в ширину.
19. Электрохромное устройство по п. 18, в котором открытая контактная поверхность шины имеет в основном прямоугольную форму, причем ее длина приблизительно равна
одной стороне указанного электрохромного устройства, а ширина составляет от около 5 мм до около 10 мм.
20. Электрохромное устройство по п. 19, в котором зазор между шиной на открытой контактной поверхности шины и указанным электрохромным устройством составляет от около 1 мм до около 3 мм.
21. Электрохромное устройство по п. 20, в котором наружную кромку указанного ЭХУ уплотняют основным уплотнением указанного стеклопакета.
22. Способ изготовления ЭХУ, включающий:
1) нанесение на подложку указанного ЭХУ без разметки ЭХУ либо с использованием лишь одной практически прямой линии скрайбирования для разметки указанного ЭХУ;
2) зачистку кромок по периметру подложки, причем ширина участка периметра удаленной кромки указанного ЭХУ составляет от около 5 мм до около 15 мм; и
3) снятие части указанного ЭХУ вдоль одной кромки для образования открытой контактной поверхности шины, чтобы обнажить нижний проводящий слой.
23. Способ по п. 22, дополнительно включающий проведение первой токопроводящей шины к открытому нижнему проводящему слою.
24. Способ по п. 23, в котором открытая контактная поверхность шины имеет в основном прямоугольную форму, причем ее длина приблизительно равна указанной одной стороне электрохромного устройства, а ширина составляет от около 5 мм до около 10 мм.
25. Способ по п. 24, в котором зазор между первой шиной на открытой контактной поверхности шины и указанным электрохромным устройством составляет от около 1 мм до около 3 мм.
26. Способ по п. 25, в котором первая шина является непроникающей.
27. Способ по п. 25, в котором вторую шину применяют к верхнему проводящему слою указанного ЭХУ и подложку встраивают в стеклопакет.
28. Способ по п. 27, в котором указанные первая и вторая шины скрыты с видимой области стеклопакета посредством дистанционной рамки.
29. Способ по п. 28, в котором наружную кромку указанного ЭХУ герметизируют основным уплотнением стеклопакета.
30. Способ по п. 29, в котором открытую контактную поверхность шины герметизируют указанным основным уплотнением стеклопакета.
31. Стеклопакет, содержащий:
a) две прозрачные подложки;
b) металлическую дистанционную рамку между ними, образующую основное уплотнение с двумя прозрачными подложками посредством адгезива; и
c) ЭХУ по меньшей мере на одной из двух прозрачных подложек,
причем кромка указанного ЭХУ по его периметру находится на указанном основном уплотнении.
32. Стеклопакет по п. 31, в котором любые линии скрайбирования в ЭХУ находятся на указанном основном уплотнении.
33. Стеклопакет по п. 32, в котором любые шины, относящиеся к устройству, находятся на указанном основном уплотнении.
34. Стеклопакет по п. 33, в котором металлическая дистанционная рамка покрыта электроизоляционным материалом.
35. Стеклопакет по п. 33, в котором ширина металлической дистанционной рамки составляет от около 5 мм до около 10 мм.
36. Стеклопакет по п. 33, дополнительно содержащий вторичное уплотнение шириной от около 3 мм до около 10 мм.
37. Стеклопакет по п. 33, в котором зазор составляет от около 1 мм до около 5 мм.
38. Стеклопакет по п. 33, дополнительно содержащий зачистку кромок, ширина которых составляет от около 5 мм до около 15 мм.
39. Стеклопакет по п. 38, в котором зачистка кромок включает удаление прозрачной подложки в пределах от около 0,5 мкм до около 3 мкм, на которой его формируют.
40. Стеклопакет по п. 33, в котором ширина металлической дистанционной рамки составляет от около 7 мм до около 8 мм, ширина вторичного уплотнения составляет от около 4 мм до около 8 мм, зазор составляет от около 2 мм до около 3 мм, зачистка кромок выполняется в пределах от около 8 мм до около 10 мм и обе прозрачные подложки являются стеклом.
41. Стеклопакет по п. 40, в котором расстояние между внутренними лицевыми сторонами обеих прозрачных подложек составляет от около 12 мм до около 13 мм.